(57)【特許請求の範囲】
【請求項１】
単繊維繊度が２デニールを超えない極細合成繊維およびポリウレタン樹脂で構成される人工皮革の生機を、５％以上拡幅し１３０〜２２０℃の温度でヒートセットした後、染色して、前記生機の幅よりも少なくとも５％の幅広に仕上げられてなるとを特徴とするスエード調人工皮革。
【請求項２】
単繊維繊度が２デニールを超えない極細合成繊維／ポリウレタン樹脂の重量比率が９０／１０ないし３５／６５で構成される人工皮革の生機を、５％以上拡幅し１３０〜２２０℃の温度でヒートセットした後、染色して、生機の幅よりも少なくとも５％の幅広に仕上げられてなることを特徴とするスエード調人工皮革。
【請求項３】
前記の人工皮革の生機が、単繊維繊度が２デニールを超えない極細合成繊維およびポリウレタン樹脂で構成され、かつ、布帛が挿入されてなることを特徴とする請求項１または２記載のスエード調人工皮革。
【請求項４】
前記の布帛が少なくとも７００Ｔ／ｍのより数を有する撚糸から織成されたスクリムであることを特徴とする請求項３記載のスエード調人工皮革。
【請求項５】
単繊維繊度が２デニールを超えない極細合成繊維およびポリウレタン樹脂で構成される人工皮革の生機を、拡幅して最高温度が１３０℃よりも低くならない温度でヒートセットした後、染色して、生機の幅よりも少なくとも５％の幅広に仕上げることを特徴とするスエード調人工皮革の製造方法。
【請求項６】
単繊維繊度が２デニールを超えない極細合成繊維およびポリウレタン樹脂で構成される人工皮革の生機を、少なくとも５％拡幅してヒートセットした後、染色して、生機の幅よりも少なくとも５％の幅広に仕上げることを特徴とするスエード調人工皮革の製造方法。
【請求項７】
単繊維繊度が２デニールを超えない極細合成繊維およびポリウレタン樹脂で構成される人工皮革の生機を、５ないし３０％拡幅し１３０ないし２２０℃でヒートセットした後、染色して、生機の幅よりも少なくとも５％の幅広に仕上げることを特徴とするスエード調人工皮革の製造方法。
【請求項８】
前記の人工皮革の生機が、単繊維繊度が２デニールを超えない極細合成繊維およびポリウレタン樹脂で構成され、かつ、織物が挿入されている人工皮革の生機であることを特徴とする請求項５、６または７記載のスエード調人工皮革の製造方法。
【請求項９】
拡幅とヒートセットとに先行して、人工皮革の生機を４０ないし１３０℃の温水中で湯繰り処理し、乾燥させておくことを特徴とする請求項５ないし８のいずれかに記載のスエード調人工皮革の製造方法。
【発明の詳細な説明】
【０００１】
【発明の属する技術分野】
本発明は、染色工程における生機（以下、染色前のスエード調人工皮革の生機をいう）の収縮を防止し、かつ、所要の製品幅に拡幅して製造したスエード調人工皮革、およびその製造方法に関する。
【０００２】
【従来の技術】
スエード調人工皮革は、衣料、鞄、家具、座席シートなどに広く利用されている。ところで、スエード調人工皮革は、一般に極細の合成繊維とポリウレタン樹脂とから構成されており、染色工程での生機の収縮を避けることが困難であっった。一方、家具などの用途では、生機よりも広幅の製品（本発明においては染色後のスエード調人工皮革生地をいう）が必要になることが少なくなく、広幅製品が求められる場合には、収縮も考慮に入れ、特別に幅広の生機を生産して対応していた。
【０００３】
【発明が解決しようとする課題】
幅広の生機を生産するためには、設備改良、生機の種類の増加に対する管理などが必要であって、幅広生機のコストアップの原因になっている。本発明の主たる課題は、通常幅の生機を用い、所要の製品幅に応じて生機よりも幅広に、少なくとも従来製品以上の品質を保持しコストアップを避けて仕上げたスエード調人工皮革、およびその製造技術を提供することにある。
【０００４】
【課題を解決するための手段】
前記の課題は、単繊維繊度が２デニールを超えない極細合成繊維およびポリウレタン樹脂で構成される人工皮革の生機を、５％以上拡幅し１３０〜２２０℃の温度でヒートセットした後、染色して、前記生機の幅よりも少なくとも５％の幅広に仕上げられてなることを特徴とする本発明のスエード調人工皮革により解決することができる。単繊維繊度が２デニールを超えない極細合成繊維／ポリウレタン樹脂の重量比率が９０／１０ないし３５／６５で構成される人工皮革の生機を、５％以上拡幅し１３０〜２２０℃の温度でヒートセットした後、染色して、生機の幅よりも少なくとも５％の幅広に仕上げられてなるスエード調人工皮革は、さらに好適である。前記の各スエード調人工皮革には、いずれも布帛、たとえば、少なくとも７００Ｔ／ｍのより数を有する撚糸から織成されたスクリム（強撚糸を使った目の粗い平織物）が挿入されているスエード調人工皮革も含まれる。
【０００５】
また、本発明は、前記の課題を解決するために、単繊維繊度が２デニールを超えない極細合成繊維およびポリウレタン樹脂で構成される人工皮革の生機を、拡幅して最高温度が１３０℃よりも低くならない温度でヒートセットした後、染色して、生機の幅よりも少なくとも５％の幅広に仕上げることを特徴とするスエード調人工皮革の製造方法を提供する。また、単繊維繊度が２デニールを超えない極細合成繊維およびポリウレタン樹脂で構成される人工皮革の生機を、少なくとも５％拡幅してヒートセットした後、染色して、生機の幅よりも少なくとも５％の幅広に仕上げることを特徴とするスエード調人工皮革の製造方法を提供する。そしてまた、スエード調人工皮革の製造方法として、単繊維繊度が２デニールを超えない極細合成繊維およびポリウレタン樹脂で構成される人工皮革の生機を、５ないし３０％拡幅し１３０ないし２２０℃でヒートセットした後、染色して、生機の幅よりも少なくとも５％の幅広に仕上げる方法を提供する。前記の人工皮革の生機は、単繊維繊度が２デニールを超えない極細合成繊維およびポリウレタン樹脂で構成され、かつ、布帛が挿入されている人工皮革の生機であってもよい。前記の各スエード調人工皮革の製造方法において、拡幅とヒートセットとに先行して、人工皮革の生機を４０ないし１３０℃の温水中で湯繰り処理し、乾燥させておくことが好ましい。
【０００６】
【発明の実施の形態】
本発明のスエード調人工皮革およびその製造方法について詳しく説明する。本発明のスエード調人工皮革の生機は、単繊維繊度が２デニールを超えない極細合成繊維およびポリウレタン樹脂を主成分として構成される。極細合成繊維の種類にとくに制限はないが、ポリエチレンテレフタレートに代表されるポリエステル系繊維やポリエチレンテレフタレートを基本骨格とし他成分を共重合させた改質ポリエステル系繊維ナイロン６６に代表されるポリアミド系繊維が多く用いられている。使用する合成繊維は、風合などの製品の特性の点から２デニールを超えず、なかでも０．００５〜１デニール、とくに０．０１〜０．５デニールの単繊維繊度のものが好ましい。
【０００７】
また、ポリウレタン樹脂は、ポリエステル系、ポリエーテル系など目的に応じて選択することができる。製品の表面タッチや風合は合成繊維の繊度とポリウレタン樹脂の比率などによって左右される。本発明の生機に好ましい合成繊維／ポリウレタン樹脂の重量比率は９０／１０〜３５／６５、好ましくは９０／１０〜５０／５０である。この重量比率内の生機を用いた本発明のスエード調人工皮革は、一般的に、優れた風合と物性の維持を保ち、製品としての染色堅牢度が高く、布帛表面のポリウレタン露出度も適度であって、優れた品位、風合を有する。
【０００８】
本発明で前記の生機には布帛が挿入されていてもよい。布帛としては７００Ｔ／ｍ以上のより数の強ねん糸よりなる織物が好ましく、とくにスクリム入りのスエード調人工皮革が好適である。布帛の素材にとくに制限はなく、用途に応じて綿糸などの天然繊維、ポリエステルなどの合成繊維を用いることができる。この他、布帛としては、通常糸を使用した平織物やニットの布帛があげられる。なお、布帛を挿入したスエード調人工皮革については、たとえば特開昭６２−７８２８１号公報に製造方法とともに記載されている。
【０００９】
本発明においては、染色前に生機の幅を拡げてヒートセットする。拡幅とヒートセットとに先行して、あらかじめ染色機を用い、生機にいわゆる湯繰り処理（染料を入れずに染色と同じ様に生地を染色機内で回して処理すること）を施し、乾燥しておくと、人工皮革にスエードの持ち味である毛羽の方向性や脹らみ感を生じ、表面品位や風合がよくなる。湯繰りの温度は６０ないし１３０℃、好ましくは６０ないし１２０℃、湯繰り浴のｐＨは３ないし７、好ましくは４ないし６である。
【００１０】
ヒートセットの設定幅は、元の生機幅に対して少なくとも５％幅を拡げて設定する。５ないし３０％、望ましくは５ないし２０％の範囲に設定しておけば、目的とする幅広の製品を得やすく、かつ、ピン外れ、ピンニング不良、耳破れなどのセット工程での加工トラブルを回避でき、好ましい。幅出し方式にとくに制限はなく、ピンテンター、クリップテンターなどを利用することができる。また、ヒートセットは、通常、十分な効果を得るために最高温度が１３０℃よりも低い温度にならないように設定する。一般には、いわゆるヒートセット温度を１３０℃ないし２２０℃、好ましくは１４０℃ないし２１０℃、さらに好ましくは１５０℃ないし１９０℃に操作することにより、染色工程での収縮を抑え、染色前の生機幅よりも５％以上、幅広の製品を得ることができる。これらの温度範囲でヒートセットすれば、十分なセット性が得られ、セット中に生機がピンから外れても収縮（戻り）が小さいため、設定幅の設定が容易である。すなわち、ピンから外れた生機の収縮まで考慮して、設定幅を広げるなどの必要性が小さく、また、収縮に伴うピン外れ、ピンニング不良、耳破れなどのセット工程での加工トラブルが少ない。高温になると発生しやすい、生機の黄変、風合硬化など製品の品位面でのマイナス要因も少ない。本発明は、染色前に生機をヒートセットすることで、染色工程での収縮を抑え、生機幅より５％以上広い製品を得るものであるが、高温でセットするので、生機を構成する繊維に均一な熱履歴を与え、製品の耳部と中央部との色相あるいは濃度差の発生を抑える効果も発揮する。
【００１１】
【実施例】
本発明を実施例および比較例をあげて具体的に説明する。なお、以下の説明において、表中各項目の算出方法および評価方法は次の通りである。
幅出率：次式により算出した値
幅出率（％）＝｛（セット幅）−（生機幅）｝／（生機幅）×１００
中稀判定：生地の幅方向の色相差の判定。耳部が濃く、中央部が淡い場合、「中稀悪し」という。約２０ｃｍ×全幅の生地をカットし、まず耳部と耳部とを縫合し、色差をＪＩＳ染色堅牢度試験変退色用グレースケールで判定した。ついで、耳部と中央部とを縫合し、同様に判定した。
洗濯収縮：ＡＡＴＣＣ−９６−１９６７
生機に対する製品幅維持率：次式により算出した値
生機に対する製品幅維持率（％）＝
｛（製品幅−生機幅）／（生機幅）｝×１００
耐光堅牢度：ＡＡＴＣＣ−１６Ａ−１９６４に記載の方法による。
湿摩擦堅牢度：ＪＩＳ  Ｌ−０８４９に記載の方法による。
【００１２】
実施例１
生機に、単繊維繊度が０．１９デニールのポリエステル系極細繊維／ポリウレタンの重量比率が８０／２０で構成され、幅が１２８ｃｍであるスエード調人工皮革用不織布を使用した。この生機をピンテンターを用い、設定幅１４７ｃｍ、セット温度１６０℃、セット時間５０秒でヒートセットした。ヒートセット温度などの設定条件を表１にまとめた。
【００１３】
ついで、青色分散染料（Ｃ．Ｉ．ＮＯ．ＤＩＳＰ．ＢＬＵＥ  ５６）を１０％ｏ．ｗ．ｆ．用い、１２５℃で６０分染色し、８０℃×２０分の湯洗した。次いで、ハイドロサルファイドと苛性ソーダおよびノニオン系界面活性剤を含む水溶液中で６０℃×２０分の還元洗浄を行い、その後、水洗した。次いで、帯電防止剤を含む水溶液に浸漬、ニップし１００℃で乾燥し、再びピンテンターで温度１００℃、乾燥後の生地幅に対し幅出率５％の条件でセットして皺のばしを行い、本発明のスエード調人工皮革（製品）を製造した。
【００１４】
製造した製品について、中稀判定、洗濯収縮、生機に対する製品幅維持率、耐光堅牢度、湿摩擦堅牢度を評価した。表２にその結果を示す。
【００１５】
実施例２〜５
実施例１に用いたのと同じ生機を使用し実施例１と同様にして、ただし、表１に示すヒートセット温度およびセット幅を設定し、本発明のスエード調人工皮革（製品）を製造した。実施例１と同様の評価を行ったのでその結果を表２に示す。
【００１６】
実施例６
生機に、単繊維繊度が０．１９デニールのポリエステル系極細繊維／ポリウレタンの重量比率が８０／２０で構成され、幅が１２８ｃｍであるスエード調人工皮革用不織布を使用した。この生機には、総繊度７５デニール、７２フィラメント、２５００Ｔ／ｍのより数のポリエステル糸条を用いた目付１５０ｇ／ｍ２  のポリエステル平織物（スクリムクロス）が挿入されていた。この生機を、温度１００℃、ｐＨが４．５の熱水を用い、浴比１：２０で３０分間、液流染色機により湯繰り処理し、１２０℃で乾燥させた。湯繰り処理した生機をピンテンターを用い、設定幅１４７ｃｍ、セット温度１６０℃、セット時間５０秒でヒートセットし、実施例１と同様の染色、還元洗浄、乾燥および仕上セットを行い、本発明のスエード調人工皮革を製造した。実施例１と同様の評価を行ったのでその結果を表２に示す。人工皮革にスエードの持ち味である毛羽の方向性や脹らみ感を生じ、表面品位や風合がよくなる。
【００１７】
実施例７
生機に、単繊維繊度が０．０５デニールのポリエステル系極細繊維／ポリウレタンの重量比率が５０／５０で構成され、幅が１２８ｃｍであるスエード調人工皮革用不織布を使用した。この生機に実施例６と同様の処理を施し、１２０℃で乾燥させた。湯繰り処理した生機をピンテンターを用い、設定幅１４７ｃｍ、セット温度１６０℃、セット時間５０秒でヒートセットし、実施例１と同様の染色、還元洗浄、乾燥および仕上セットを行い、本発明のスエード調人工皮革を製造した。実施例１と同様の評価を行ったのでその結果を表２に示す。
【００１８】
比較例１
前記の実施例と比較するために、実施例１に用いたのと同じ生機を使用し実施例１と同様にして、ただし、表１に示すヒートセット温度およびセット幅でスエード調人工皮革（製品）を製造した。実施例１と同様の評価を行ったので、その結果を表２に示す。
【００１９】
比較例２
前記の実施例と比較するために、実施例１に用いたのと同じ生機を使用し実施例１と同様にして、ただし、生機にヒートセットを行わない、従来の製造方法に準じてスエード調人工皮革（製品）を製造した。実施例１と同様の評価を行ったので、その結果を表２に示した。
【００２０】
【表１】
0003612937.tif 000002
【００２１】
【表２】
0003612937.tif 000003
【００２２】
【発明の効果】
表２の評価結果に示されているように、本発明にかかるスエード調人工皮革は生機の幅よりも少なくとも５％幅広、すなわち十分な製品幅を有し、洗濯収縮率や堅牢度に優れ風合も良好である。ヒートセット温度が低いままに大きなセット幅を設定して目標幅の製品を製造すると、洗濯収縮率が大きくなる傾向がみられる。また、ヒートセット温度が高くなると洗濯収縮率は小さくなるが風合が粗硬になる傾向がみられる。しかし、拡幅とヒートセットとに先行して生機に湯繰り処理を施すことにより、表面品位を向上し風合に柔らか味を付与することもできる。本発明により、従来幅の生機を用い、少なくとも従来の品質や性能を維持しつつ、生機の幅よりも広い幅の製品を得ることが可能になった。本発明は、とくに家具用などの広幅品が要求される用途に好適である。